(57)【要約】【課題】本発明は普通紙の定着性だけでなく光沢紙（写真用紙やブローシャー用紙）などの平滑性の高い用紙に対する定着性が向上した画像を実現できるインク組成物の提供。【解決手段】自己分散型顔料と、結晶性ポリオレフィン樹脂を含む、インク組成物。【選択図】図なし【特許請求の範囲】
【請求項１】
インク組成物であって、自己分散型顔料と、結晶性ポリオレフィン樹脂を含む、インク組成物。
【請求項２】
前記インク組成物の総量に対する前記結晶性ポリオレフィン樹脂の含有量が０．１質量％以上３．０質量％以下である、請求項１に記載のインク組成物。
【請求項３】
前記結晶性ポリオレフィン樹脂の結晶化度が５０％以上８０％以下である、請求項１又は２に記載のインク組成物。
【発明の詳細な説明】
【技術分野】
【０００１】
本発明は、光沢紙などの特殊用紙への定着性が向上した画像を実現できるインク組成物に関する。
【背景技術】
【０００２】
インクジェット記録方法は、インクの小滴を飛翔させ、紙等の記録媒体に付着させて印刷を行う印刷方法である。インクとしては、一般に各種の水溶性染料を水または水と水溶性有機溶剤とに溶解させたものが使用されている。このような水溶性染料を含むインクにより形成された画像は耐水性や耐光性に劣ることが一般に指摘されている。
【０００３】
これに対して、顔料を水性媒体に分散させて得られたインクは、耐水性および耐光性に優れている。例えば、顔料を界面活性剤や高分子分散剤で分散した水性顔料インクが提案されている。しかしながら、これらのインクでは、記録物の印刷濃度を上げる為に着色剤のインク含有量を増やすと、それに伴いインク粘度も急激に増加してしまう場合があった。
【０００４】
この課題を解決するために、顔料表面に一定量以上の表面活性水素あるいはその塩を導入して、界面活性剤や高分子分散剤等の分散剤がなくても、単独で水系溶媒に分散させることができる自己分散型顔料分散液が提案されている。
【０００５】
特開平１０−２３７３４９号公報（特許文献１）、特開平８−３４９８号公報（特許文献２）、および国際公開第０１／９４４７６号パンフレット（特許文献３）において、上記のような分散剤を必要としない、いわゆる自己分散型顔料は、着色剤としてインクに用いた場合、画像のＯＤ値（光学濃度）が高くなる等の特徴を有するとされている。
【０００６】
また、高い発色性を有するインクセットとして、特開２００９−２５６６０５号公報（特許文献４）において、顔料表面に親水基を有する自己分散型顔料を含有するブラックインク組成物を含んでなるインクセットが開示されている。
【０００７】
一方、このような自己分散型顔料を着色剤とするインクによる画像は、一般に定着性が劣るという課題がある。その画像を指、ラインマーカー、紙等で擦った場合に画像が汚れるという耐擦過性において十分な記録物が得られないことがある。そこで、自己分散型顔料の記録媒体への定着性を改善するため、記録媒体に対し、結着性効果のある樹脂をインク組成物に添加する提案がなされている。
【０００８】
特開２００１−８１３６６号公報（特許文献５）および特開２００２−８０７６１号公報（特許文献６）は、樹脂粒子を含んだインク組成物として、着色剤と樹脂微粒子と水とからなる記録液、顔料の水分散体と樹脂微粒子とからなるインクプリンター用記録液等を提案している。
【０００９】
また、特開２００９−２５６６０６号公報（特許文献７）において、ブラックインク組成物がその表面に親水基を有する自己分散型顔料を含み、カラーインク組成物がその表面にフェニル基を介して親水基を有する自己分散型顔料を含み、かつすべてのインク組成物に樹脂エマルジョンを含むインクセットが開示されている。
【先行技術文献】
【特許文献】
【００１０】
【特許文献１】特開平１０−２３７３４９号公報
【特許文献２】特開平８−３４９８号公報
【特許文献３】国際公開第０１／９４４７６号パンフレット
【特許文献４】特開２００９−２５６６０５号公報
【特許文献５】特開２００１−８１３６６号公報
【特許文献６】特開２００２−８０７６１号公報
【特許文献７】特開２００９−２５６６０６号公報
【発明の概要】
【発明が解決しようとする課題】
【００１１】
しかしながら、光沢紙（写真用紙やブローシャー用紙）などの平滑性の高い記録媒体に対する定着性が向上した画像を実現できるインク組成物は、未だに希求されている。
【００１２】
ここでいう光沢紙とは６０°における光沢度が１０以上のものを示し、例えば、写真用紙やブローシャー用紙である。具体的には写真用紙は印画紙の上に、インク吸収溶液をコートした紙、ブローシャー用紙はベースペーパーの上に、インク吸収溶液をコートするし、その上から、鏡面ローラーで加熱・加圧し、光沢感を付与した記録媒体のことである。
【００１３】
従って、本発明は、普通紙だけでなく、光沢紙などの平滑性の高い記録媒体に対しても優れた定着性を実現できるインク組成物の提供をその目的としている。
【課題を解決するための手段】
【００１４】
（適用例１）
インク組成物であって、自己分散型顔料と、結晶性ポリオレフィン樹脂を含む、インク組成物。
【００１５】
（適用例２）
前記インク組成物の総量に対する前記結晶性ポリオレフィン樹脂の含有量が０．１質量％以上３．０質量％以下である、適用例１に記載のインク組成物。
【００１６】
（適用例３）
前記結晶性ポリオレフィン樹脂の結晶化度が５０％以上８０％以下である、適用例１又は２に記載のインク組成物。
【発明を実施するための形態】
【００１７】
＜インク組成物＞
以下、本発明の実施形態について説明する。本発明によるインク組成物（以下、単に「インク」とも言う。）は、自己分散型顔料を含む。自己分散型顔料とは、分散剤なしに水性媒体中に分散および／または溶解することが可能な顔料である。ここで「分散剤なしに水性媒体中に分散および／または溶解」とは、顔料を分散させるための分散剤を用いなくても、その表面の親水基により、水性媒体中に安定に存在している状態をいう。
【００１８】
前記自己分散型顔料を着色剤として含有するインクは、通常の顔料を分散させるために、分散剤を含有させる必要が無い。そのため、分散剤に起因する発泡がほとんど無く、吐出安定性に優れるインクが得られやすい。また、分散剤に起因する大幅な粘度上昇が抑えられるため、顔料をより多く含有することが可能となり印刷濃度を十分に高めることが可能になる。以下、本実施形態に係るブラックインク組成物を例に挙げて説明する。
【００１９】
＜顔料＞
本発明の一形態であるブラックインク組成物は、その顔料表面に親水基を有する自己分散型顔料を含み、その親水基は、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、および−ＮＲ3（式中のＭは、水素原子、アルカリ金属、アンモニウム、または有機アンモニウムを表し、Ｒは、炭素原子数１〜１２のアルキル基、置換基を有していてもよいフェニル基、または置換基を有していてもよいナフチル基を表す）からなる群から選択される一以上の親水基であることが好ましい。
【００２０】
上述の自己分散型顔料は、例えば、顔料に物理的処理または化学的処理を施すことで、前記親水基を顔料の表面に結合（グラフト）させることにより製造される。前記物理的処理としては、例えば真空プラズマ処理等が例示できる。また前記化学的処理としては、例えば水中で酸化剤により酸化する湿式酸化法や、ｐ−アミノ安息香酸等を顔料表面に結合させることによりフェニル基を介してカルボキシル基を結合させる方法等が例示できる。
【００２１】
本発明においては、次亜ハロゲン酸および／または次亜ハロゲン酸塩による酸化処理、オゾンによる酸化処理、または過硫酸および／または過硫酸塩による酸化処理により表面処理されたブラックインク組成物の自己分散型顔料が、高発色という点で好ましい。上記のように表面処理されたブラック顔料分散液は、必要に応じて分離膜等での濃縮、金属フィルターやメンブランフィルター等を用いた濾過、遠心分離による分級、アルカリ金属塩の水酸化物またはアミンによる中和を行うことができる。
【００２２】
また、ブラックインク組成物の前記自己分散型顔料の原料となる顔料としては、例えば、コンタクト法、ファーネス法、サーマル法などの公知の方法によって製造されたカーボンブラックを使用することができる。本発明で好ましいカーボンブラックの具体例としては、Ｎｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ２２００Ｂ（以上三菱化学（株）製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０（以上デグサ社製）、コンダクテックスＳＣ、ラーベン１２５５、５７５０、５２５０、５０００、３５００、１２５５、７００（以上コロンビアカーボン社製）、リガール４００Ｒ、３３０Ｒ、６６０Ｒ、モグルＬ、モナーク７００、８００、８８０、９００、１０００、１１００、１３００、１４００、エルフテックス１２（キャボット社製）等が挙げられる。これらのカーボンブラックは一種または二種以上の混合物として用いても良い。
【００２３】
また、本発明によるブラックインク組成物中の自己分散型顔料として市販品を利用することも可能であり、好ましい例としては、マイクロジェットＣＷ１（オリヱント化学工業株式会社製）が挙げられる。
【００２４】
＜水溶性有機溶剤＞
本発明によるブラックインク組成物に含有される水は主溶媒であり、イオン交換水、限外濾過水、逆浸透水、蒸留水等の純水または超純水を用いることが好ましい。特に、紫外線照射または過酸化水素添加等により滅菌処理した水を用いることが、カビやバクテリアの発生を防止してインク組成物の長期保存を可能にする点で好ましい。
【００２５】
本発明においては上記水溶性有機化合物として、例えば、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、ジプロピレングリコール、２−ブテン−１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール等の多価アルコール類、グルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース等の糖類、糖アルコール類、ヒアルロン酸類、尿素類等のいわゆる固体湿潤剤、エタノール、メタノール、ブタノール、プロパノール、イソプロパノールなどの炭素数１〜４のアルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどのグリコールエーテル類、２−ピロリドン、N−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、スルホラン等が挙げられ、これらの一種または二種以上を用いることができる。これらの水溶性有機溶剤は、ブラックインク組成物の適正な物性値（粘度等）の確保、印刷品質、信頼性の確保という観点で、ブラックインク組成物中に１０〜９０質量％含まれることが好ましい。本発明のブラックインク組成物に、これらの水溶性有機溶剤を含むことにより、高固形分であっても、保存安定性および吐出安定性は良好である。
【００２６】
さらに、本発明においては、水溶性有機溶剤として、少なくとも多価アルコール類とグリコールのブチルエーテル類とピロリドン類とを併用することにより、印刷品質、吐出安定性、目詰まり回復性等の信頼性に優れるブラックインク組成物を提供できるため好ましい。これは、多価アルコール類が保水性（保湿性）と普通紙等の記録メディアへのブラックインク組成物の浸透性の制御に好適であり、グリコールのブチルエーテル類が吐出安定性と記録メディアへのインク組成物の浸透性の制御に好適であり、ピロリドン類が吐出安定性、インク組成物の保存安定性と発色性への寄与度が大きいことがわかり、多価アルコール類とグリコールのブチルエーテル類とピロリドン類とを併用することにより、さらに印刷品質、吐出安定性、目詰まり回復性等の信頼性の高いブラックインク組成物を提供できる。
【００２７】
さらに、本発明の実施形態においては、水溶性有機溶剤として、多価アルコールモノアルキルエーテルおよび／または含窒素環状化合物を５質量％以上含み、かつ多価アルコール類を含むことが好ましい。かかる水溶性有機溶剤を用いることで、コックリングやカールを抑制できるとともに、滲み、ムラ等の印刷品質を確保することができる。
【００２８】
ここで、多価アルコールモノアルキルエーテルとしては、上記グリコールエーテル類のうち、例えば、ジエチレングリコールモノエチルエーテル、ジエチレングリコールモノブチルエーテル、ジエチレングリコールモノイソブチルエーテル、ジプロピレングリコールモノメチルエーテル、ジプロピレングリコールモノイソプロピルエーテル、ジプロピレングリコールモノイソプロピルエーテル、ジプロピレングリコールモノブチルエーテル、トリエチレングリコールモノメチルエーテル、トリエチレングリコールモノブチルエーテル、トリプロピレングリコールモノメチルエーテル、トリプロピレンプリコールモノブチルエーテル等が挙げられ、含窒素環状化合物としては、例えば、１，３−ジメチル−２−イミダゾリジノン、２−ピロリドン、Ｎ−メチル−２−ピロリドン、ε−カプロラクタム等が挙げられる。
【００２９】
また、ここで多価アルコール類は、上記多価アルコール類のいずれであっても用いることができるが、特に、１，２−ペンタンジオール、１，２−ヘキサンジオール、１，２−オクタンジオール等の１，２−アルカンジオールを含むことが好ましい。
【００３０】
＜結晶性ポリオレフィン樹脂＞
本発明によるインク組成物は、結晶性ポリオレフィン樹脂を含む。結晶性ポリオレフィン樹脂を含むインクによって得られる記録物は、その表面滑性が高いため、外的な応力が記録物に印加された場合であっても、摩擦抵抗が低減されることにより、記録物がはがれにくくなるという有利な効果を有する。
【００３１】
上記の結晶性ポリオレフィン樹脂は、示差走査熱量計を用いて測定される結晶化ピーク温度を有する。また、Ｘ線回折法により結晶化度を測定することが可能である。
【００３２】
本発明においては樹脂粒子として、結晶性ポリオレフィン系樹脂を利用することができる。普通紙だけでなく、光沢紙などの平滑性の高い記録媒体に対しても優れた定着性に優れるため、結晶性ポリオレフィン樹脂の結晶化度は３０〜９０％が好ましく、５０〜８０％がより好ましい。
【００３３】
本発明に係るインクに含有される結晶性ポリオレフィン樹脂は、エマルジョンとして用いることができる。結晶性ポリオレフィン樹脂エマルジョンとする方法としては、特に限定されず、例えば、ポリオレフィンオリゴマー及びポリエチレングリコールアルキルエーテル、又はポリオレフィンオリゴマー、マレイン酸変性ポリオレフィンオリゴマー及びポリエチレングリコールアルキルエーテルを溶融混合する溶融工程及び乳化分散させる乳化工程を備える方法を用いることができる。
【００３４】
上記ポリオレフィンオリゴマーは、エチレン、プロピレン、１−ブテン、３−メチル−１−ブテン、４−メチル−１−ペンテン、３−メチル−１−ペンテン、１−ヘプテン、１−ヘキセン、１−オクテン、１−デセン、１−ドデセン等のα−オレフィン；ブタジエン、エチリデンノルボルネン、ジシクロペンタジエン、１，５−ヘキサジエン等の共役ジエン、非共役ジエンの単独重合体又はこれらの共重合体のオリゴマーであり、さらに、スチレン、酢酸ビニル、ビニルアルコールなどの単独重合体又前記のオレフィン系単量体とこれらの単量体との共重合体などである。具体的には、ポリエチレン、ポリプロピレン、ポリブテン、エチレン・プロピレン共重合体、エチレン・酢酸ビニル共重合体、エチレン・エチルアクリレート共重合体、エチレン・ビニルアルコール共重合体、エチレン・スチレン共重合体などのオリゴマーが挙げられる。
【００３５】
さらに上記重合体にエチレン性不飽和単量体がグラフトしたり、酸素または酸素含有ガスを用いて溶融状態で酸化したり、ハロゲン化アルカリ金属を用いてハロゲン化することで得られる変性体も含まれる。
【００３６】
上記ポリオレフィンオリゴマーは、前記ポリオレフィンのオリゴマーの他、植物ワックス、動物ワックス、鉱物ワックス及び石油化学ワックスも包含する。好ましいワックスの例として、カンデリラワックス、カルナバワックス。木蝋、エスパルトグラスワックス、コルクワックス、グアルマワックス、米ぬか油ワックス、甘蔗ワックス、ベリーワックス、ウリキュリワックス、モンタンワックス、ジョジョバワックス、シアベター、蜜蝋、セラックワックス、鯨蝋、ラノリン、セレシン、パラフィンワックス、合成ポリエチレンワックス合成ポリプロピレンワックス、合成エチレン−酢酸ビニル共重合体ワックス等が挙げられ、単独又は複数を組み合わせて使用することができる。
【００３７】
上記マレイン酸変性ポリオレフィンオリゴマーとは、上記ポリオレフィンオリゴマーにマレイン酸又はその誘導体をグラフト共重合したポリマーであり、具体的には、三井ハイワックス１１０５Ａ、２２０３Ａ、ＮＰＯ５５５Ａ（三井化学社製）やユーメックス１０１０（三洋化成社製）などが挙げられる。
【００３８】
マレイン酸変性ポリオレフィンオリゴマーの製造方法としては、例えばポリオレフィンオリゴマーを溶融又はヘキサンなどの溶媒にて溶解し、過酸化物をはじめとしたラジカル開始剤及びマレイン酸又はその誘導体を徐々に滴下することで得られる。
【００３９】
使用するラジカル開始剤としては、特に限定されるものではないが、例えばジ−ｔｅｒｔ−ブチルパーオキサイド、ｔｅｒｔ−ブチルパーオキシ−２−エチルヘキサノエート、ベンゾイルパーオキサイド、ジクミルパーオキサイド、ラウロイルパーオキサイド、ｔｅｒｔ−ブチルパーオキシベンゾエイト、クメンハイドロパーオキサイド等の有機過酸化物、アゾビスイソブチロニトリル、４，４’−アゾビス（４−シアノペンタ酸）、２，２’−アゾビス（２−メチル−Ｎ−（２−ヒドロキシエチル）プロピオアミド）等のアゾ化合物が挙げられる。これらは、単独或いは２種以上併用して用いることができる。
【００４０】
また、更にラジカルを発生させて反応を行う場合のラジカル発生方法は、例えば、光重合開始剤の存在下に光を照射する方法、又は有機過酸化物を添加する方法等、公知の方法を使用することができる。
【００４１】
光重合開始剤としては、例えば、ベンゾフェノン、ジアセチル、ベンジル、ベンゾイン、２−メチルベンゾイン、ω−ブロモアセトフェノン、クロロアセトン、アセトフェノン、２，２−ジエトキシアセトフェノン、２，２−ジメトキシ−２−フェニルアセトフェノン、２−ヒドロキシ−２−メチルプロピオフェノン、２−クロロベンゾフェノン、ｐ−ジメチルアミノプロピオフェノン、ｐ−ジメチルアミノアセトフェノン、ｐ，ｐ’−ビスジエチルアミノベンゾフェノン、３，３’−４，４’−テトラ−ベンゾフェノン、ミヒラーケトン、ベンゾインメチルエーテル、ベンゾインイソプロピルエーテル、ベンゾインイソブチルエーテル、ベンゾイン−ｎ−ブチルエーテル、２，４，６−トリメチルベンゾイルジフェニルフォスフィンオキシド、ベンジルジメチルケタール、メチルベンゾイルホルメート等のカルボニル類、ジフェニルジスルフィド、ジベンジルジスルフィド、テトラメチルチウラムモノスルフィド等のスルフィド類、ベンゾキノン、アントラキノン、クロロアントラキノン、エチルアントラキノン、ブチルアントラキノン等のキノン類、チオキサントン、２−メチルチオキサントン、２−クロロチオキサントン等のチオキサントン類等が挙げられるが、これらは単独或いは２種以上併用して用いても良い。又、これらの光重合開始剤には、トリエチルアミン、トリメチルアミン、トリエタノールアミン、ジメチルアミノエタノール、ピリジン、キノリン、トリメチルベンジルアンモニウムクロライド等のアミン類、トリフェニルホスフェイン等のアルキルホスフィン類、β−チオジグリコール等のチオールエーテル類等を併用して用いても良い。
【００４２】
上記光重合開始剤の使用量は、付加マレイン酸に対して１０〜５０重量％、より好ましくは２０〜４０重量％の範囲で用いる事が好ましい。
【００４３】
また、これらの反応開始剤及びマレイン酸又はその誘導体はなるべく時間をかけ、これを少量ずつ添加することが好ましい。これらの使用する量にもよるが、一般に有機過酸化物を一括で添加するような場合は反応液が比較的ゲル化を起こしやすくなるため、少量ずつ時間をかけて、又は多回数に分けて少量ずつ添加していくようにすることが好ましい。
【００４４】
マレイン酸変性ポリオレフィンオリゴマーにおけるマレイン酸含有量としては好ましくは０．５〜５重量％である。
【００４５】
上記ポリエチレングリコールアルキルエーテルとは、炭素原子数１２〜２２のアルキル基を有し、オキシエチレン基の繰り返し単位数が４〜５００００の化合物であり、オキシプロピレン基などのオキシアルキレン基との共重合物も含まれる。このような化合物としては、例えば、ポリオキシエチレンドデシルエーテル、ポリオキシエチレンセチルエーテル、ポリオキシエチレンオクチルエーテル、ポリオキシエチレンステアルエーテル、ポリオキシエチレンオレイルエーテル、ポリオキシエチレンラウリルエーテル、オクタエチレングリコールモノ‐n‐ドデシルエーテルなどが挙げられる。
【００４６】
本実施形態に係る結晶性ポリオレフィン樹脂エマルジョンにおいては、マレイン酸変性ポリオレフィンオリゴマーと、ポリエチレングリコールアルキルエーテル、又はポリオレフィンオリゴマー及びマレイン酸変性ポリオレフィンオリゴマーと、ポリエチレングリコールアルキルエーテルとの重量比は１００／２〜１００／３０であることが好ましく、より好ましくは１００／５〜１００／２０である。
【００４７】
本実施形態に係る結晶性ポリオレフィン樹脂エマルジョンは、粒子径０．０１ｎｍ〜１．５μｍ程度のエマルション粒子が水に分散した水性分散系であり、耐摩擦性や潤滑性を発揮するには、平均粒子径D５０％は０．０５μｍ以上０．５μ以下が好ましい。
【００４８】
本発明における溶融工程はマレイン酸変性ポリオレフィンオリゴマー及びポリエチレングリコールアルキルエーテル、又はポリオレフィンオリゴマー、マレイン酸変性ポリオレフィンオリゴマー及びポリエチレングリコールアルキルエーテルの混合物を混合物の融点より高い温度にて溶融して均一混合するする工程であり、より具体的には８０〜２００℃にて１０分以上攪拌することが望ましい。また、上記混合物の融点以下で溶融混合する際には、溶媒を使用しても良い。
【００４９】
溶媒の具体例としては、キシレン、トルエン、エチルベンゼン等の芳香族炭化水素、ヘキサン、ヘプタン、オクタン、デカン等の脂肪族炭化水素、シクロヘキサン、シクロヘキセン、メチルシクロヘキサン等の脂環式炭化水素、酢酸エチル、ｎ−酢酸ブチル、セロソルブアセテート、プロピレングリコールモノメチルエーテルアセテート、プロピレングリコールモノエチルエーテルアセテート、３−メトキシブチルアセテート等のエステル系、メチルエチルケトン、メチルイソブチルケトン等のケトン系溶媒等が挙げられる。また、これらの２種以上からなる混合物であっても構わない。
【００５０】
また、本発明における乳化工程は、機械せん断力により物理的に乳化分散する方法のことであり、具体的には、マレイン酸変性ポリオレフィンオリゴマー及びポリエチレングリコールアルキルエーテル、又はポリオレフィンオリゴマー、マレイン酸変性ポリオレフィンオリゴマー及びポリエチレングリコールアルキルエーテルを混合物を溶剤に溶解後高圧ホモジナイザー、高圧ホモミキサー等により乳化後溶剤を除去する方法、マレイン酸変性ポリオレフィンオリゴマー及びポリエチレングリコールアルキルエーテル、又はポリオレフィンオリゴマー、マレイン酸変性ポリオレフィンオリゴマー及びポリエチレングリコールアルキルエーテルを混合物を溶融状態にして高圧ホモジナイザー、高圧ホモミキサー、押出混練機により乳化する方法、α−オレフィン及びアクリル酸の共重合体及びカリウム、ナトリウム、アンモニウムなどのアルカリ物質をオートクレーブ中で乳化する方法、その他機械的に粉砕する方法、高圧で噴射粉砕する方法、細孔より噴霧させる方法などが挙げられる。
【００５１】
本発明の好ましい別の態様によれば、ポリオレフィン系樹脂エマルジョンの平均粒子径D５０％が、顔料分散液の平均粒子径D５０％より大きいことが好ましい。この範囲にすることにより普通紙と光沢紙の定着性が向上した画像を実現できる。
【００５２】
ここで、上記平均粒子径D５０％は、動的光散乱法により測定することができる体積平均粒子径であり、例えば、マイクロトラックＵＰＡ１５０（Ｍｉｃｒｏｔｒａｃ Ｉｎｃ．社）を使用して測定することができる。
【００５３】
＜カラーインク組成物＞
本発明によるブラックインク組成物に加え、カラーインク組成物および／または他のブラックインク組成物（以下、上記ブラックインク組成物以外のブラックインク組成物を「他のブラックインク組成物」という）と組み合わせて、インクセットとして用いることもできる。以下、本実施形態に係るカラーインク組成物に含まれる各成分について説明する。なお、カラーインク組成物は、上記ブラックインク組成物に含まれる成分として例示した成分を含有してもよく、上記ブラックインク組成物で説明した成分については、その説明を省略する。
【００５４】
カラーインク組成物は、顔料を含み、自己分散型顔料および／または樹脂を介して水に分散可能とされた顔料のどちらを含んでいてもよい。
【００５５】
カラーインク組成物に含まれる顔料として、カラーインデックスに記載されているピグメントイエロー、ピグメントレッド、ピグメントバイオレット、ピグメントブルー等の顔料の他、フタロシアニン系、アゾ系、アントラキノン系、アゾメチン系、縮合環系等の顔料が例示できる。また、黄色４号、５号、２０５号、４０１号；橙色２２８号、４０５号、青色１号、４０４号等の有機顔料や、酸化チタン、酸化亜鉛、酸化ジルコニウム、酸化鉄、群青、紺青、酸化クローム等の無機顔料が挙げられ、具体的には、例えば、Ｃ．Ｉ．ピグメントイエロー１，３，１２，１３，１４，１７，２４，３４，３５，３７，４２，５３，５５，７４，８１，８３，９５，９７，９８，１００，１０１，１０４，１０８，１０９，１１０，１１７，１２０，１２８，１３８，１５０，１５３，１５５，１７４，１８０，１９８、Ｃ．Ｉ．ピグメントレッド１，３，５，８，９，１６，１７，１９，２２，３８，５７：１，９０，１１２，１２２，１２３，１２７、１４６，１８４、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６が挙げられる。
特に、イエローインク組成物に含まれる有機顔料が、Ｃ．Ｉ．ピグメントイエロー７４、１０９、１１０、１２８、１３８、１４７、１５０、１５５、１８０、および１８８からなる群から選択される少なくとも１種を含み、マゼンタインク組成物に含まれる有機顔料が、Ｃ．Ｉ．ピグメントレッド１２２、２０２、２０７、２０９、およびＣ．Ｉ．ピグメントバイオレット１９からなる群から選択される少なくとも１種を含み、シアンインク組成物に含まれる有機顔料が、Ｃ．Ｉ．ピグメントブルー１５、１５：１、１５：２、１５：３、１５：４、および１６からなる群から選択される少なくとも１種を含むことが好ましい。
【００５６】
親水基である上記官能基あるいはその塩を顔料表面にフェニル基を介して、結合させる表面処理手段としては、種々の公知の表面処理手段を適用することができ、スルファニル酸、ｐ−アミノ安息香酸、４−アミノサリチル酸等を顔料表面に結合させることによりフェニル基を介して親水基を結合させる方法等が例示できる。
【００５７】
また、カラーインク組成物の前記自己分散型顔料として市販品を利用することも可能であり、ＣＡＢ−Ｏ−ＪＥＴ２５０Ｃ、ＣＡＢ−Ｏ−ＪＥＴ２６０Ｍ、ＣＡＢ−Ｏ−ＪＥＴ２７０Ｙ（以上キャボット社製）等が挙げられる。
【００５８】
さらに、カラーインク組成物および／または他のブラックインク組成物には、上記ブラックインク組成物の場合と同様、ポリオレフィン系樹脂エマルジョンを添加することができる。この具体例は、上記ブラックインク組成物の場合と同様であってよい。
【００５９】
本発明によるインク組成物は、従来公知のインク組成物と同様に構成することができ、従来公知の各種の記録方法用インクとして利用することができる。特に、本発明においては、比較的安価な装置で高解像度、高品位な画像を高速で印刷可能である点で、インクジェット記録用、即ちインクの小滴を飛翔させ、紙等の記録媒体に付着させて印刷を行う用途に好適である。
【００６０】
（インクジェット記録方法）
本発明のインク組成物を用いるインクジェット記録方法は、インク組成物の液滴を吐出し、該液滴を記録媒体に付着させて印刷を行うものである。各インク組成物の液滴を吐出する方法の例としては、例えば電歪素子を用いて電気信号を機械信号に変換して、ノズルヘッド部分に貯えたインクを断続的に吐出して記録媒体表面に文字や記号を記録する方法、ノズルヘッド部分に貯えたインクを吐出部分に極めて近い箇所で急速に加熱し泡を発生させ、その泡による体積膨張で断続的に吐出することで記録媒体表面に文字や記号を記録する方法が挙げられる。本発明の好ましい態様によれば、本発明によるインク組成物は、電歪素子を用いたインクジェット記録方法に好ましく用いられる。本発明によるブラックインク組成物の液滴を吐出は、圧電素子の力学的作用を利用してインク滴を吐出させる記録ヘッドにより行われることが好ましい。
【００６１】
本発明によるブラックインク組成物を用いて記録媒体上に記録が行われた記録物は、光沢紙の定着性を向上した画像を実現できる。
【００６２】
ここで光沢紙とは６０°における光沢度が１０以上のものを示し、例えば、写真用紙やブローシャー用紙である。
【００６３】
前記、光沢紙では、インク受容層が浅く、インクの乾燥に伴う、樹脂粒子同士及び樹脂粒子と着色成分との互いの融着による記録媒体への固着が不十分になり、光沢紙での記録物の画像部分の定着性が十分得られない。
【００６４】
ここで、６０°における光沢度は、光の反射率により測定することができ、例えば、光沢度用計測用機器ＧＭ‐２６８Ｐｌｕｓ（コニカミノルタセンシング株式会社）を使用して測定することができる。
【実施例】
【００６５】
本発明を以下の実施例により更に詳細に説明するが、本発明はこれらの例に限定されるものではない。
【００６６】
（ブラック顔料分散液の調製）
市販のカーボンブラックであるＭＡ６００（三菱化学社製）５００ｇをイオン交換水３７５０ｇに加え、ディゾルバーで攪拌しながら、５０℃まで昇温した。その後、直径０．８ｍｍのジルコニアビーズを用いたサンドミルにより、粉砕しながらこれに、次亜塩素酸ナトリウム（有効塩素濃度＝１２％）の水溶液５３００ｇを５０〜６０℃で３．５時間かけて滴下した。引き続きサンドミルにより３０分間粉砕し続け、改質カーボンブラックが含まれている反応液を得た。この反応液を４００メッシュの金網で濾過し、ジルコニアビーズ及び未反応カーボンブラックと、反応液とを分別した。分別して得た反応液に、水酸化カリウム５％水溶液を加えて、ｐＨ＝７．５に調整した。液の電導度が１．５ｍＳ／ｃｍになるまで限外濾過膜により、脱塩及び精製を行なった。電気透析装置を用いて液の電導度が１．０ｍＳ／ｃｍになるまでさらに脱塩及び精製を行った。その液を、カーボンブラック濃度が２２質量％になるまで濃縮した。この濃縮液を、連続遠心分離機により遠心力１５０００Ｇ、流量２００ｍｌ／ｍｉｎの条件で処理し、さらに１μｍ、０．６μｍ、０．３μｍのフィルターで３段階の濾過処理を行った。得られた濾液にイオン交換水を加え、カーボンブラック固形分濃度が２０質量％になるまで希釈し、分散させて、ブラック顔料分散液を得た。得られた顔料分散液の平均粒子径Ｄ５０％は１２０ｎｍであった。
【００６７】
（シアン顔料分散液の調製）
回転子−固定子型高剪断混合機（シルバーソン  Ｌ４ＲＴ−Ａ）に４リットルステンレス鋼製ビーカーを取り付け、氷浴中に浸した。このビーカーに、Ｃ．Ｉ．ピグメントブルー１５：４、７５ｇと水  １０００ｇを入れ、７２００ｒｐｍにて１５分間均質化した。これに２．０７ｇ（０．０１ｍｏｌ）のｏ−アセトアニシジドを溶解したイソプロパノール溶液２０ｍｌを添加し、更に１５分間撹拌した。
【００６８】
別の容器中で、スルファニル酸  ４．３５ｇ（０．０２５ｍｏｌ）、１Ｎ−ＨＣｌ  ３０ｍＬ、および亜硝酸ナトリウム  １．７３ｇ（０．０２５ｍｏｌ）を、５〜１０℃にて混合して、ジアゾニウム塩を形成させた。次いで、これを上記Ｃ．Ｉ．ピグメントブルー１５：４とｏ−アセトアニシジドの混合物に撹拌しながら添加し、温度を約１０℃に維持した。この混合物を、５Ｍ水酸化ナトリウム溶液の滴加によりｐＨ５〜６に調整し、ジアゾニウム塩の存在有無により反応の進行を確認しながら、更に２時間攪拌した。ジアゾニウム塩が存在する場合、反応混合物と０．１％アミノサリチル酸を溶解した１Ｍ−Ｎａ2ＣＯ3溶液とをそれぞれ濾紙上に１滴ずつ垂らした際、これら二つの滴の広がりが触れ合うと橙色となる。
【００６９】
混合物をテルソニック流通型音波処理装置に移し、そして２時間超音波処理し、得られたシアン顔料分散液を、５０ｎｍダイアフィルトレーション膜カラムを用いて精製後、３０％の固形分含有率に濃縮し、シアン顔料分散液を得た。得られた顔料分散液の平均粒子径D５０％は１３０ｎｍであった。
【００７０】
（マゼンタ顔料分散液の調製）
顔料としてＣ．Ｉ．ピグメントブルー１５：４に代えてＣ．Ｉ．ピグメントレッド１２２を用いた点以外は、前記シアン顔料分散液と同様に調整し、固形分濃度が２０重量％のマゼンタ顔料分散液を得た。得られた顔料分散液の平均粒子径Ｄ５０％は１００ｎｍであった。
【００７１】
（イエロー顔料分散液の調製）
顔料としてＣ．Ｉ．ピグメントブルー１５：４に代えてＣ．Ｉ．ピグメントイエロー７４を用いた点以外は、前記シアン顔料分散液と同様に調整し、固形分濃度が２０重量％のマゼンタ顔料分散液を得た。得られた顔料分散液の平均粒子径Ｄ５０％は１４０ｎｍであった。
【００７２】
（結晶性ポリオレフィン樹脂エマルジョン１の調製）
溶融ドラムにポリオレフィンオリゴマーとしてポリエチレンワックス（三井ハイワックス２１０Ｐ、三井化学社製）４０ｇ及びマレイン酸変性ポリオレフィンオリゴマーとしてマレイン酸変性ポリエチレンワックス（三井ハイワックス１１０５Ａ、三井化学社製）６０ｇ及びポリオキシエチレンアルキルエーテルとしてＨＬＢが１３．５であるポリオキシエチレンアルキル（Ｃ＝１１）エーテル（エマルゲン１１０８、花王社製）１０ｇを１６０℃にて加熱し２時間攪拌混合する、その後耐圧ホモミキサー（ホモミクサーＭＡＲＫII：特殊機化社製）に、８０００ｒｐｍで撹拌しながら、あらかじめ水９８８０ｃｃおよび８５％の水酸化カリウム１２０ｇを溶解した水酸化カリウム溶液１８００ｇ／時間及び前述のポリオレフィンオリゴマー、マレイン酸変性ポリオレフィンオリゴマー及びポリオキシエチレンアルキルエーテルを１２００ｇ／時間の速度にて１４０℃溶融状態でのままギアポンプによって上記ミキサーに供給し、平均粒子径Ｄ５０％が１６０ｎｍの水性分散系を得た。
【００７３】
（結晶性ポリオレフィン樹脂エマルジョン２の調製）
溶融ドラムにポリオレフィンオリゴマーとしてポリエチレンワックス（三井ハイワックス２１０Ｐ、三井化学社製）７０ｇ及びマレイン酸変性ポリオレフィンオリゴマーとしてマレイン酸変性ポリエチレンワックス（三井ハイワックス１１０５Ａ、三井化学社製）３０ｇ及びポリオキシエチレンアルキルエーテルとしてＨＬＢが１５．３であるポリオキシエチレンラウリルエーテル（エマルゲン１２０、花王社製）１０ｇを１６０℃にて加熱し２時間攪拌混合する、その後耐圧ホモミキサー（ホモミクサーＭＡＲＫII：特殊機化社製）に、８０００ｒｐｍで撹拌しながら、あらかじめ水９８８０ｃｃおよび８５％の水酸化カリウム１２０ｇを溶解した水酸化カリウム溶液１８００ｇ／時間及び前述のポリオレフィンオリゴマー、マレイン酸変性ポリオレフィンオリゴマー及びポリオキシエチレンアルキルエーテルを１２００ｇ／時間の速度にて１４０℃、溶融状態でのままギアポンプによって上記ミキサーに供給し、保存安定性が良好で、平均粒子径Ｄ５０％が２２０ｎｍの水性分散系を得た。
【００７４】
（結晶性ポリオレフィン樹脂エマルジョン３の調製）
ポリオレフィン樹脂エマルジョン２において、ポリオキシエチレンアルキルエーテルとしてＨＬＢが１５．３であるポリオキシエチレンラウリルエーテル（エマルゲン１２０）１０ｇを加えた代わりにポリオキシエチレンアルキルエーテルとしてＨＬＢが１３．８であるポリオキシエチレンアルキルデシルエーテル（ノイゲンＸＬ−８０：第一工業製薬社製）１０ｇを加えて溶融混合後、耐圧ホモミキサーに供給し、平均粒子径Ｄ５０％が３００ｎｍの水性分散系を得た。
【００７５】
（結晶性ポリオレフィン樹脂エマルジョン４の調製）
溶融ドラムにマレイン酸変性ポリオレフィンオリゴマーとしてマレイン酸変性ポリエチレンワックス（三井ハイワックス２２０３Ａ、三井化学社製）１００ｇ及びポリオキシエチレンアルキルエーテルとしてＨＬＢが１５．３であるポリオキシエチレンラウリルエーテル（エマルゲン１２０、花王社製）１０ｇを１６０℃にて加熱し２時間攪拌混合する、その後耐圧ホモミキサー（ホモミキサーＭＡＲＫII：特殊機化社製）に、８０００ｒｐｍで撹拌しながら、あらかじめ水９７６０ｃｃおよび８５％の水酸化カリウム２４０ｇを溶解した水酸化カリウム溶液１８００ｇ／時間及び前述のポリオレフィンオリゴマー、マレイン酸変性ポリオレフィンオリゴマー及びポリオキシエチレンアルキルエーテルを１２００ｇ／時間の速度にて１４０℃溶融状態でのままギアポンプによって上記ミキサーに供給し、平均粒子径Ｄ５０％が４００ｎｍの水性分散系を得た。
【００７６】
《比較例》
（非結晶性のスチレン−アクリル共重合体樹脂エマルジョン１の調製）
アクリルアミド２０ｇにメチルメタクリレート６００ｇ、ブチルアクリレート１２５ｇ、メタクリル酸３０ｇ、トリエチレングリコールジアクリレート５ｇを重合することにより製造した。得られた粒子の平均粒子径D５０％は６０ｎｍであった。
【００７７】
（非結晶性のスチレン−アクリル共重合体樹脂エマルジョン２の調製）
アクリルアミド２０ｇにスチレン１３０ｇ、２−エチルヘキシルアクリレート７８０ｇ、メタクリル酸３０ｇ、エチレングリコールジメタクリレート２ｇを重合することにより製造した。得られた粒子の平均粒子径D５０％は１６０ｎｍであった。
【００７８】
（各インク組成物の調製）
下記表１の組成に従い各成分を混合し、１０μｍのメンブランフィルターでろ過することにより、各インク組成物を調製した。
【００７９】
【表１】
2013108022.tif 000002
【００８０】
（評価方法：写真用紙／ブローシャー用紙定着性の評価：耐布こすり性試験）
調製した各インク組成物を、インクジェットプリンタＰＸ−Ａ５５０（セイコーエプソン社製）に充填し、１００％べた印刷を行った。記録媒体は、ＥＰＳＯＮ写真用紙光沢、ＳＰＪ９０−１を使用して印刷を行い、得られたサンプルを一般環境下で５分間放置した。自然乾燥させた後、サンプルの印刷部を布で擦り、印刷面の状態と指に付着したインクを目視で観察した。その結果を以下の基準に基づいて評価した。結果を下記表２に示した。
Ａ：印刷面は変化せず、布にインクが付着しない。
Ｂ：若干印刷面のインクは落ちるが、布にインクが付着しない。
Ｃ：印刷面のインクが落ち、布にインクが付着する。
【００８１】
（普通紙定着性の評価）
普通紙発色性の評価と同様にして、べた及び文字の含まれるパターンを印刷した。得られた記録物を２４時間自然乾燥させた後、ゼブラ社製のイエロー水性蛍光ペンＺＥＢＲＡ  ＰＥＮ２（商標）を用いて、印刷文字を筆圧３００ｇ／１５ｍｍ2で擦り、ペン先に付着した汚れの有無を目視で観察した。その結果を以下の基準に基づいて判定した。結果を下記表２に示した。
Ａ：１回の擦りでは汚れが生じない。
Ｂ：１回の擦りで汚れは生じるが、目立たない。
Ｃ：１回の擦りで汚れが生じる。
【００８２】
【表２】
2013108022.tif 000003